(57)【要約】【課題】  ポリメタクリル酸メチルの耐熱性を改善するとともに、紫外線遮蔽性能を発現でき、さらに加工時の課題の原因となるような紫外線吸収剤の揮散などが発生しないアクリル系樹脂を提供することを目的とする。【解決手段】  特定の化学構造式を有する紫外線吸収性を示す単量体を共重合した、脂環式構造を有するアクリル系樹脂が高い耐熱性を発現するとともに、優れた紫外線遮蔽性能を有し、さらに成形性においても優れ、課題を解決する。【選択図】    なし【特許請求の範囲】
【請求項１】
紫外線吸収性単量体を含み、ガラス転移温度が１２０℃以上である、脂環式構造を有することを特徴とするアクリル系樹脂。
【請求項２】
前記アクリル系樹脂における紫外線吸収性単量体の含有量が０．０１〜３０重量％であることを特徴とする、請求項１記載のアクリル系樹脂。
【請求項３】
紫外線吸収性単量体が下記一般式（１）で示される単量体であることを特徴とする、請求項１または２記載のアクリル系樹脂。
【化１】
2008127549.tif 000009
（式中、ＸはＨまたはハロゲン、Ｒ1はＨ、炭素数１〜８の直鎖または枝分かれ鎖状の炭化水素基、Ｒ2は直鎖または枝分かれ鎖状の炭素数１〜１０のアルキレン基、Ｒ3はＨまたはメチルである。）
【請求項４】
前記脂環式構造が、マレイミド構造、グルタルイミド構造、ラクトン構造、酸無水物構造からなる群から選ばれるいずれか一つ以上であることを特徴とする請求項１〜３記載のアクリル系樹脂。
【請求項５】
請求項１〜４記載のアクリル系樹脂からなる樹脂組成物。
【請求項６】
請求項１〜５記載の樹脂組成物からなる成形品。
【発明の詳細な説明】
【技術分野】
【０００１】
本発明は、高い耐熱性を発現するとともに、特定の化学構造式を有する紫外線吸収性を示す単量体を共重合することにより優れた紫外線遮蔽性能を有し、さらにフィルムなどへの加工時の成形性も良好アクリル系樹脂に関する。
【背景技術】
【０００２】
近年、電子機器はますます小型化し、ノートパソコン、携帯電話、携帯情報端末に代表されるように、軽量・コンパクトという特長を生かし、多様な用途で用いられるようになってきている。一方、液晶ディスプレイやプラズマディスプレイなどのフラットパネルディスプレイの分野では画面の大型化に伴う重量増を抑制することも要求されている。
【０００３】
上述のような電子機器をはじめとする、透明性が要求される用途においては、従来ガラスが使用されていた部材を透明性が良好な樹脂への置き換えの流れが進んでいる。
【０００４】
ポリメタクリル酸メチルを代表とする種々の透明樹脂は、成形性、加工性が良好で、割れにくい、さらに軽量、安価という特徴などから、液晶ディスプレイや光ディスク、ピックアップレンズなどへの展開が検討され、一部実用化されている。
【０００５】
自動車用ヘッドランプカバーや液晶ディスプレイ用部材など、用途の展開に従って、透明樹脂は透明性に加え、耐熱性も求められるようになっている。ポリメタクリル酸メチルやポリスチレンは透明性が良好であり、価格も比較的安価である特徴を有しているものの、耐熱性が低いため、このような用途においては適用範囲が制限される。
【０００６】
ポリメタクリル酸メチルの耐熱性を改善する一つの方法として、メタクリル酸メチルとシクロヘキシルマレイミドを共重合させる方法が実用化されている。ただし、当該方法によれば、高価なモノマーであるシクロヘキシルマレイミドを用いるために、耐熱性を向上させようとするほど得られる共重合体が高価になるという課題がある。
【０００７】
ポリメタクリル酸メチルの耐熱性を改善する他の方法として、新規なアクリル系樹脂として、マレイミド構造を有するアクリル系樹脂（特許文献１）やグルタルイミド構造を有するアクリル系樹脂（特許文献２）、ラクトン構造を有するアクリル系樹脂（特許文献３）などが提案されている。
【０００８】
これらの新規なアクリル系樹脂は用途によっては紫外線吸収剤を配合して組成物として使用される。しかし、紫外線吸収剤は分子量が低いこともあり、熱により比較的揮散しやすいため、単に配合しただけでは、紫外線吸収剤を配合する一般的な方法である押出機を用いる時に揮散して押出機のベント、排気系などでの紫外線吸収剤の詰まりが発生したり、またＴダイでの製膜工程においてもＴダイから吐出された時に溶融状態のフィルムから紫外線吸収剤が揮散して冷却ロールへ付着したり、メヤニとなり、フィルム欠陥の原因となる恐れがある。また、フィルムへ加工して使用する場合は、フィルムの厚みが薄くなるに従い大量の紫外線吸収剤を用いる必要が生じる等、使用量が多い場合は上述の課題が深刻になり、さらに使用時のフィルム表面の粗面化やフィルム表面への溶出（ブリードアウト）、紫外線遮蔽性能の低下等の問題を生じうる。
【０００９】
これらの問題点を解決するためには、例えば、重合性を有する紫外線吸収剤を共重合する方法が用いられている（特許文献４）。しかしながら、当該先行技術に記載の樹脂は耐熱性が不十分であり、前述の課題の解決は十分ではなく、解決が求められていた。
【特許文献１】ＷＯ２００１／０３７００７号
【特許文献２】ＷＯ２００５／０５４３１１号
【特許文献３】ＷＯ２００６／０２５４４５号
【特許文献４】特開Ｈ９−３１３４号公報
【発明の開示】
【発明が解決しようとする課題】
【００１０】
本発明は、以上のような課題を解決する為になされたものであり、ポリメタクリル酸メチルの耐熱性を改善するとともに、紫外線遮蔽性能を発現でき、さらに加工時の課題の原因となるような紫外線吸収剤の揮散などが発生しないアクリル系樹脂が求められていた。
【課題を解決するための手段】
【００１１】
上記課題を解決する為、本発明者等は鋭意検討を行った。その結果、特定の化学構造式を有する紫外線吸収性を示す単量体を共重合した、脂環式構造を有するアクリル系樹脂が高い耐熱性を発現するとともに、優れた紫外線遮蔽性能を有し、さらに成形性においても優れることを見出し、本発明に至った。
【００１２】
すなわち、本発明は、紫外線吸収性単量体を含み、ガラス転移温度が１２０℃以上である、脂環式構造を有することを特徴とするアクリル系樹脂に関する（請求項１）。
【００１３】
好ましい実施態様においては、前記アクリル系樹脂における紫外線吸収性単量体の含有量が０．０１〜３０重量％であることを特徴とする、請求項１記載のアクリル系樹脂に関する（請求項２）。
【００１４】
好ましい実施態様においては、紫外線吸収性単量体が下記一般式（１）で示される単量体であることを特徴とする、請求項１または２記載のアクリル系樹脂に関する（請求項３）。
【００１５】
【化２】
2008127549.tif 000002
（式中、ＸはＨまたはハロゲン、Ｒ1はＨ、メチルまたは炭素数４〜６のｔ−アルキル基、Ｒ2は直鎖または枝分かれ鎖状の炭素数２〜１０のアルキレン基、Ｒ3はＨまたはメチルである。）
好ましい実施態様においては、前記脂環式構造が、マレイミド構造、グルタルイミド構造、ラクトン構造、酸無水物構造からなる群から選ばれるいずれか一つ以上であることを特徴とする請求項１〜３記載のアクリル系樹脂に関する（請求項４）。
【００１６】
さらに本発明は、請求項１〜４記載のアクリル系樹脂からなる樹脂組成物に関する（請求項５）。
【００１７】
さらに本発明は、請求項１〜５記載の樹脂組成物からなる成形品に関する（請求項６）。
【発明の効果】
【００１８】
本発明のアクリル系樹脂は、高い耐熱性を発現するとともに、特定の化学構造式を有する紫外線吸収性を示す単量体を共重合することにより優れた紫外線遮蔽性能を有し、さらにフィルムなどへの加工時の成形性も良好である。
【発明を実施するための最良の形態】
【００１９】
本発明の紫外線吸収性単量体は、（メタ）アクリル酸アルキルエステルと共重合が可能な重合性基と紫外線吸収性基を有する化合物であれば特に制限はないが、（メタ）アクリル酸アルキルエステルと共重合が可能な重合性基の具体例としてはメタクリロイル基が挙げられ、紫外線吸収性基としてはベンゾトリアゾール系、ヒンダードフェノール系、ベンゾフェノン系、ベンゾエート系、シアノアクリレート系等が挙げられる。
【００２０】
本発明における紫外線吸収性単量体としては、ベンゾトリアゾール系である下記一般式（１）で示す紫外線吸収性単量体が、紫外線遮蔽性能が良好であり、より好ましい。
【００２１】
【化３】
2008127549.tif 000003
（式中、ＸはＨまたはハロゲン、Ｒ1はＨ、炭素数１〜８の直鎖または枝分かれ鎖状の炭化水素基、Ｒ2は直鎖または枝分かれ鎖状の炭素数１〜１０のアルキレン基、Ｒ3はＨまたはメチルである。）
本発明のアクリル系樹脂における紫外線吸収性単量体の含有量は０．０１〜３０重量％である。アクリル系樹脂における紫外線吸収性単量体の含有量が０．０１重量％より少ない場合は紫外線遮蔽性能が不十分となることがあり、また３０重量％より多い場合は着色が激しくなったり、耐熱性、機械特性などが劣ることがある。
【００２２】
本発明のアクリル系樹脂は、メタクリル酸アルキルエステルまたはアクリル酸アルキルエステル（以下、（メタ）アクリル酸アルキルエステルと呼ぶことがある）を含む単量体混合物と、前記紫外線吸収性単量体を共重合することにより得られる。
【００２３】
本発明のアクリル系樹脂を構成する、メタクリル酸アルキルエステルは、重合反応性やコストの点からアルキル基の炭素数が１〜１２であるものが好ましく、直鎖状でも分岐状でもよい。その具体例としては、例えば、メタクリル酸メチル、メタクリル酸エチル、メタクリル酸プロピル、メタクリル酸ｎ−ブチル、メタクリル酸イソブチル、メタクリル酸ｔ−ブチル等があげられ、これらの単量体は１種または２種以上が併用されてもよい。
【００２４】
本発明のアクリル系樹脂を構成する、アクリル酸アルキルエステルは、重合反応性やコストの点からアルキル基の炭素数が１〜１２であるものが好ましく、直鎖状でも分岐状でもよい。その具体例としては、例えば、アクリル酸メチル、アクリル酸エチル、アクリル酸プロピル、アクリル酸ｎ−ブチル、アクリル酸イソブチル、アクリル酸ｔ−ブチル、アクリル酸−２−エチルヘキシル、アクリル酸ｎ−オクチル等があげられ、これらの単量体は１種または２種以上が併用されてもよい。
【００２５】
また、本発明のアクリル系樹脂においては、必要に応じて、（メタ）アクリル酸アルキルエステルに対し共重合可能なエチレン系不飽和単量体を共重合してもかまわない。これらの共重合可能なエチレン系不飽和単量体としては、例えば、塩化ビニル、臭化ビニル等のハロゲン化ビニル、アクリロニトリル、メタクリロニトリル等のシアン化ビニル、蟻酸ビニル、酢酸ビニル、プロピオン酸ビニル等のビニルエステル、スチレン、ビニルトルエン、α−メチルスチレン等の芳香族ビニル誘導体、塩化ビニリデン、弗化ビニリデン等のハロゲン化ビニリデン、アクリル酸、アクリル酸ナトリウム、アクリル酸カルシウム等のアクリル酸およびその塩、アクリル酸β−ヒドロキシエチル、アクリル酸ジメチルアミノエチル、アクリル酸グリシジル、アクリルアミド、Ｎ−メチロ−ルアクリルアミド等のアクリル酸アルキルエステル誘導体、メタクリル酸、メアクリル酸ナトリウム、メタアクリル酸カルシウム等のメタクリル酸およびその塩、メタクリルアミド、メタクリル酸β−ヒドロキシエチル、メタクリル酸ジメチルアミノエチル、メタクリル酸グリシジル等のメタクリル酸アルキルエステル誘導体等があげられ、これらの単量体は２種以上が併用されてもよい。
【００２６】
本発明のアクリル系樹脂は、脂環式構造を有することが好ましい。脂環式構造を分子鎖（主鎖）中に有することにより得られるアクリル系樹脂の耐熱性が向上する。
【００２７】
本発明における脂環式構造はアクリル系樹脂の耐熱性が向上し、具体的にはアクリル系樹脂のガラス転移温度（以下、Ｔｇと呼ぶことがある）が１２０℃以上を満たすものであれば特に制限はないが、主鎖中に脂環式構造を有するものであり、例えば、マレイミド構造、グルタルイミド構造、ラクトン構造、酸無水物構造などが挙げられる。
【００２８】
マレイミド構造を有する本発明のアクリル系樹脂は、以下一般式（２）で示されるマレイミド構造を有することがある。
【００２９】
【化４】
2008127549.tif 000004
（式中、Ｒ4は、水素、炭素数１〜１８のアルキル基、または炭素数３〜１２のシクロアルキル基を示す。アルキル基の炭素数は、好ましくは１〜４であり、より好ましくは、１〜２であり、特に好ましくは１である。シクロアルキル基の炭素数は、好ましくは３〜９であり、より好ましくは、４〜７である。）
マレイミド構造を有するアクリル系樹脂は、公知の方法で合成され得る。例えば、特開平５−５９１９３号公報、特開平５−１９６８０１号公報、特開平６−１３６０５８号公報および特開平９−３２８５２３号公報等に記載されている各種方法により得ることができる。従って、マレイミド構造を有する本発明のアクリル系樹脂は、例えば、Ｎ−メチルマレイミド、Ｎ−シクロヘキシルマレイミド、Ｎ−フェニルマレイミドなどとオレフィン系単量と、紫外線吸収性単量体を共重合することにより得られる。
【００３０】
グルタルイミド構造を有する本発明のアクリル系樹脂は、以下一般式（３）で示されるグルタルイミド構造を有することがある。
【００３１】
【化５】
2008127549.tif 000005
（式中、Ｒ5は水素またはメチルであり、Ｒ6は水素または炭素数１〜８のアルキル基、シクロアルキル基またはアリール基を示す。）
グルタルイミド構造を有するアクリル系樹脂は、公知の方法で合成され得る。例えば、特開平２−１５３９０４公報、特開平６−１１６１５公報等に記載されている各種方法により得ることができる。従って、グルタルイミド構造を有する本発明のアクリル系樹脂は、例えば、（メタ）アクリル酸アルキルエステルとともに、アクリルアミドと紫外線吸収性単量体を共重合することにより得られる。また、（メタ）アクリル酸アルキルエステルと紫外線吸収性単量体を共重合しておき、当該共重合体にメチルアミン等のイミド化剤を処理することによっても得ることが可能である。
【００３２】
ラクトン構造を有する本発明のアクリル系樹脂は、以下一般式（４）や一般式（５）等で示されるラクトン構造を有することがある。
【００３３】
【化６】
2008127549.tif 000006
（式中、Ｒ7は水素、メチル基またはエチル基から選ばれる基である）
【００３４】
【化７】
2008127549.tif 000007
（式中、式中、Ｒ8、Ｒ9、Ｒ10は、それぞれ独立に、水素原子または炭素数１〜２０の有機残基を表す。なお、有機残基は酸素原子を含んでいても良い。）
例えば、特開２００１−４０２２８号や特開２００３−１５５３０９号に記載の方法などに例示されるように、（メタ）アクリル酸アルキルエステルとともに水酸基を有する単量体、および紫外線吸収性単量体を共重合しておき、当該共重合体の分子鎖中に存在する水酸基とエステル基との脱アルコール反応により、ラクトン構造を生成させることができる。
【００３５】
酸無水物構造を有する本発明のアクリル系樹脂は、以下一般式（６）で示される酸無水物構造を有することがある。
【００３６】
【化８】
2008127549.tif 000008
（式中、Ｒ11、Ｒ12は、同一または相異なる水素原子または炭素数１〜５のアルキル基を表す。）
酸無水物構造を有するアクリル系樹脂は、公知の方法で合成され得る。例えば、特開平２００２−２９３８３５号公報に記載の方法などに例示されるように、（メタ）アクリル酸アルキルエステルとともに不飽和カルボン酸単量体および不飽和カルボン酸アルキルエステルと紫外線吸収性単量体を共重合しておき、触媒の存在下または非存在下において加熱し、脱アルコール及び／または脱水による分子内環化反応を行わせることにより生成させることができる。
【００３７】
本発明のアクリル系樹脂は、ガラス転移温度（以下、Ｔｇと呼ぶことがある）が１２０℃以上である。本発明において、ガラス転移温度は、示差走査熱量計（ＤＳＣ）を用いて測定され、２０℃／ｍｉｎで昇温し、得られたＤＳＣチャートから中間法で決定される温度である。Ｔｇが１２０℃以下の場合は、耐熱性が十分ではなく、使用される用途が大幅に制限されることがある。
【００３８】
本発明のアクリル系樹脂の数平均分子量は、１×１０3以上の重量平均分子量を有することが好ましい。より好ましくは、１×１０4以上である。重量平均分子量が１×１０3より小さい場合は、本発明の透明フィルムの機械強度が低下する。
【００３９】
本発明のアクリル系樹脂の数平均分子量は、５×１０6以下の重量平均分子量を有することが好ましい。より好ましくは、５×１０5以下である。重量平均分子量が５×１０6より大きい場合は、本発明の透明フィルムの成形性が低下する。
【００４０】
本発明のアクリル系樹脂は、全光線透過率が８５％以上を有することが好ましい。より好ましくは、８８％以上である。全光線透過率が８５％以下の場合は透明性が著しく劣り、用途が制限される。
本発明のアクリル系樹脂を用いたフィルムの、厚み５０μｍ換算における、３８０ｎｍの光線透過率が１０以下、かつ４２０ｎｍにおける光線透過率が８０以上であることが好ましい。
【００４１】
本発明のアクリル系樹脂は、さらに必要に応じて、（メタ）アクリル酸アルキルエステルと共重合との共重合性を有しない紫外線吸収剤を添加して使用することができる。使用できる紫外線吸収剤としては、公知の紫外線吸収剤を用いることができる。好ましい紫外線吸収剤としては、トリアジン系紫外線吸収剤、ベンゾトリアゾール系紫外線吸収剤、ベンゾフェノン系紫外線吸収剤より選択される１種類以上の紫外線吸収剤である。本発明のアクリル系樹脂に添加される、（メタ）アクリル酸アルキルエステルと共重合との共重合性を有しない紫外線吸収剤の添加剤の含有割合は、好ましくは０．１〜５重量％、より好ましくは０．５〜４重量％である。
【００４２】
本発明のアクリル系樹脂は、紫外線吸収剤以外の添加剤を含んでいてもよい。その他の添加剤としては、例えば、ヒンダードフェノール系、リン系、イオウ系等の酸化防止剤；耐光安定剤、耐候安定剤、熱安定剤等の安定剤；ガラス繊維、炭素繊維等の補強材；トリス（ジブロモプロピル）ホスフェート、トリアリルホスフェート、酸化アンチモン等の難燃剤；アニオン系、カチオン系、ノニオン系の界面活性剤等の帯電防止剤；無機顔料、有機顔料、染料等の着色剤；有機フィラーや無機フィラー；樹脂改質剤；有機充填剤や無機充填剤；可塑剤；滑剤；帯電防止剤；難燃剤；などが挙げられる。本発明のアクリル系樹脂に添加される、その他の添加剤の含有割合は、好ましくは０．１〜５重量％、より好ましくは０．２〜４重量％である。
【００４３】
本発明のアクリル系樹脂には、本発明のアクリル系樹脂以外の重合体を含んでいてもよい。アクリル系樹脂以外の重合体としては、例えば、ポリエチレン、ポリプロピレン、エチレン−プロピレン共重合体、ポリ（４−メチル−１−ペンテン）等のオレフィン系ポリマー；塩化ビニル、塩素化ビニル樹脂等の含ハロゲン系ポリマー；ポリメタクリル酸メチル等のアクリル系ポリマー；ポリスチレン、スチレン−メタクリル酸メチル共重合体、スチレン−アクリロニトリル共重合体、アクリロニトリル−ブタジエン−スチレンブロック共重合体等のスチレン系ポリマー；ポリエチレンテレフタレート、ポリブチレンテレフタレート、ポリエチレンナフタレート等のポリエステル；ナイロン６、ナイロン６６、ナイロン６１０等のポリアミド；ポリアセタール；ポリカーボネート；ポリフェニレンオキシド；ポリフェニレンスルフィド；ポリエーテルエーテルケトン；ポリサルホン；ポリエーテルサルホン；ポリオキシベンジレン；ポリアミドイミド；ポリブタジエン系ゴム、アクリル系ゴムを配合したＡＢＳ樹脂やＡＳＡ樹脂等のゴム質重合体；などが挙げられる。
【００４４】
本発明のアクリル系樹脂からなる組成物を用いる成形体は種々の形態へ加工可能である。例えば、フィルムやシート、レンズなどに加工可能である。
本発明のアクリル系樹脂からなる組成物を用いる成形体の製造方法は、特に限定されないが、好ましくは、アクリル系樹脂と、必要により、その他の重合体やその他の添加剤などからなる組成物を、従来公知の混合方法にて混合し、各種形状に加工することで得られる。加工方法は使用する目的に好適な方法であれば特に制限はないが、例えば、射出成形や押出成形、Ｔダイやインフレーションによる製膜、溶剤を用いる溶液キャスト法などが挙げられる。
【実施例】
【００４５】
（実施例１）
窒素導入管、温度計、攪拌装置を接続した１Ｌオートクレーブを用い、メタクリル酸メチル１４１ｇ、メタクリルアミド１３６ｇ、２−（２’−ヒドロキシ−５’−メタクリロイルオキシエチルフェニル）−２−Ｈ−ベンゾトリアゾール４．２ｇ、メタノール５６５ｇ、ジ−ｔ−ブチルパーオキサイド２．７ｇおよびｎ−オクチルメルカプタン０．９ｇを加え、撹拌下に１２０へ昇温し、５時間加熱した。
引き続き同一装置、同一温度でナトリウムメトキシド０．５ｇ含むメタノール溶液２５ｍＬを追加し、さらに１時間反応を行った。反応終了後、放冷した。反応混合物をヘキサンを用いて沈殿させ、得られた固体をメタノールで洗浄し、さらに１００℃で一昼夜減圧乾燥を行い、反応生成物を得た。
【００４６】
この反応生成物の赤外吸収スペクトルからグルタルイミドのイミド基にもとづく、１６８０ｃｍ-1の吸収が認められた。また、反応生成物のＴｇは１２８℃であった。反応生成物を塩化メチレンに溶解し、ＰＥＴフィルム上に流延後、乾燥機で乾燥し、得られたフィルムの厚み５０μｍ換算における３８０ｎｍの光線透過率が５、４２０ｎｍにおける光線透過率が９１以上であった。
【００４７】
（比較例１）
メタクリルアミド１３６ｇ、２−（２’−ヒドロキシ−５’−メタクリロイルオキシエチルフェニル）−２−Ｈ−ベンゾトリアゾールを使用しないこと以外は実施例１と同様に行った。得られた反応生成物のＴｇは１３５℃であり、フィルムの厚み５０μｍ換算における３８０ｎｍの光線透過率が８８、４２０ｎｍにおける光線透過率が９２以上であった。
【産業上の利用可能性】
【００４８】
本発明のアクリル系樹脂は、そのまま最終製品として各種用途に使用する事ができる。或いは各種加工を行って、種々の用途に使用できる。例えば、カメラやＶＴＲ、プロジェクター用の撮影レンズやファインダー、フィルター、プリズム、フレネルレンズなどの映像分野、ＣＤプレイヤーやＤＶＤプレイヤー、ＭＤプレイヤーなどの光ディスク用ピックアップレンズなどのレンズ分野、ＣＤプレイヤーやＤＶＤプレイヤー、ＭＤプレイヤーなどの光ディスク用の光記録分野、液晶用導光板、偏光子保護フィルムや位相差フィルムなどの液晶ディスプレイ用フィルム、表面保護フィルムなどの情報機器分野、光ファイバ、光スイッチ、光コネクターなどの光通信分野、自動車ヘッドライトやテールランプレンズ、インナーレンズ、計器カバー、サンルーフなどの車両分野、眼鏡やコンタクトレンズ、内視境用レンズ、滅菌処理の必要な医療用品などの医療機器分野、道路透光板、ペアガラス用レンズ、採光窓やカーポート、照明用レンズや照明カバー、建材用サイジングなどの建築・建材分野、電子レンジ調理容器（食器）等が挙げられる。特に、本発明の成形体及びフィルムは、その優れた光学的均質性、透明性、低複屈折性等を利用して光学的等方フィルム、偏光子保護フィルムや透明導電フィルム等液晶表示装置周辺等の公知の光学的用途に好適に用いる事ができる。